(57)【要約】      （修正有）【課題】擬毛や、鬘を使用するのではなく、自毛を増毛させる事を目的とし、頭髪に対して着色性、増毛性が良く、着色した色素の剥げ落ちが無い、且つ、安価で簡便な増毛方法の提供を図る。【解決手段】細くなった毛髪の一本一本の表面全体に増毛部剤を定着固定させて毛髪を太くした後、この太くなった毛髪の一本一本の表面全体に耐水被膜部剤を定着固定させて毛髪の一本一本の表面全体に増毛部剤と耐水被膜部剤からなる鞘状の被覆体を構成することを特徴とする細くなった毛髪の増毛方法である。【選択図】図２
2005194210.tif 000002
【特許請求の範囲】
【請求項１】
細くなった毛髪の一本一本の表面全体に増毛部剤を定着固定させて毛髪を太くした後、この太くなった毛髪の一本一本の表面全体に耐水被膜部剤を定着固定させて毛髪の一本一本の表面全体に増毛部剤と耐水被膜部剤からなる鞘状の被覆体を構成することを特徴とする細くなった毛髪の増毛方法。
【請求項２】
増毛部剤に増毛料と接着樹脂からできているものを使用することを特徴とする請求項１に記載の細くなった毛髪の増毛方法。
【請求項３】
増毛料に少なくとも固形分と、着色剤からできているものを使用することを特徴とする請求項２記載の細くなった毛髪の増毛方法。
【請求項４】
耐水被膜部剤に耐水性樹脂からできているものを使用することを特徴とする請求項１〜３のいずれかに記載の細くなった毛髪の増毛方法。
【請求項５】
耐水性樹脂にアクリル酸オクチルアミド・アクリル酸エステル共重合体の非中和物、酢酸ビニル・クロトン酸共重合体の非中和物、クロトン酸・酢酸ビニルネオデカン酸ビニル共重合体の非中和物、アクリル酸オクチルアクリルアミド・アクリル酸ヒドロキシプロピル・メタアクリル酸ブチルアミノエチル共重合体の非中和物、アクリル酸オクチルアクリルアミド・アクリル酸ヒドロキシプロピル・メタアクリル酸ブチルアミノエチル共重合体の非中和物、ウレタン樹脂、シリコーン樹脂、ウレタン変性樹脂、シリコーン変性樹脂から選ばれる１以上のものを使用することを特徴とする請求項４に記載の細くなった毛髪の増毛方法。
【請求項６】
耐水被膜部剤の溶剤に低級アルコールまたは低級炭化水素が使われているものを使用することを特徴とする請求項４または５のいずれかに記載の細くなった毛髪の増毛方法。
【請求項７】
増毛部剤にエアゾール化されたものを使用することを特徴とする請求項１〜６のいずれかに記載の細くなった毛髪の増毛方法。
【請求項８】
耐水被膜部剤にエアゾール化されたものを使用することを特徴とする請求項１〜７のいずれかに記載の細くなった毛髪の増毛方法。
【請求項９】
増毛部剤の内容成分に非水溶性成分を使用することを特徴とする請求項１〜８のいずれかに記載の細くなった毛髪の増毛方法。
【請求項１０】
耐水性被膜部剤に１０重量パーセント以下の増毛部剤を加えて使用することを特徴とする請求項１〜９のいずれかに記載の細くなった毛髪の増毛方法。
【請求項１１】
増毛部剤の定着固定に続いて、耐水被膜部剤の定着固定を以って１セットとする増毛工程を２回以上繰り返すことを特徴とする請求項１〜１０のいずれかに記載の細くなった毛髪の増毛方法。
【請求項１２】
細くなった毛髪に増毛部剤を定着固定する前処理として細くなった毛髪の一本一本の表面全体に下地剤を塗布しておくことを特徴とする請求項１〜１１のいずれかに記載の細くなった毛髪の増毛方法。
【請求項１３】
増毛部剤の定着固定に続いて、耐水被膜部剤の定着固定を以って１セットとする増毛工程を１セット以上実施の毛髪に増毛部剤を定着固定する前処理として毛髪の一本一本の表面全体に下地剤を塗布しておくことを特徴とする請求項１２に記載の細くなった毛髪の増毛方法。
【請求項１４】
細くなった毛髪の一本一本の表面全体に増毛部剤を定着固定させて毛髪を太くした後、この太くなった毛髪の一本一本の表面全体に増毛成分再溶解防止隔離被膜部剤を定着固定させて、この太くなった毛髪の一本一本の表面全体に耐水被膜部剤を定着固定させて、毛髪の一本一本の表面全体に増毛部剤と耐水被膜部剤からなる鞘状の被覆体を構成することを特徴とする請求項１〜１３のいずれかに記載の細くなった毛髪の増毛方法。
【請求項１５】
増毛成分再溶解防止隔離被膜部剤にシリコン系樹脂低粘度物、フッ素系樹脂低粘度物、動物油、植物油、セルロース系樹脂から選ばれる１以上のものを使用することを特徴とする請求項１４に記載の細くなった毛髪の増毛方法。
【発明の詳細な説明】
【発明の詳細な説明】
【技術分野】
【０００１】  本願発明は、人間の細くなった毛髪を人工的に太くする、細くなった毛髪の増毛方法である。
【背景技術】
【０００２】  従来、頭部における髪の薄い部分に増毛効果を得るためには、天然または人造の毛髪を実際に植毛し、または適宜の付着手段などによって装着することが行われている。しかしながら、このような手段においては、実施するには専門家による処置を必要とする上、多大の時間と費用を必要とするので、非常に煩瑣である。【０００３】  ところで、壮年性脱毛は３０代位からこめかみ付近の頭髪が薄くなり、やがて前頭部、後頭部の毛髪が少なくなっていく現象を言うが、実際に毛が抜け落ちるわけではなく、徐々に毛髪の太さと長さが小さくなっていくので、どちらかと言うと脱毛と言うより薄毛化していっているのである。これは毛周期の成長期が短縮して毛髪がまだ短いうちに成長が止まってしまうことと、次の成長期に生えてくる毛髪の太さが細くなることによることが知られている。壮年性脱毛は男性に限られるわけではなく、女性でも中年以降頭頂部を中心に薄毛化が進んでおり、薄毛化に悩む女性はおよそ９００万人とも見られている。【０００４】  最近では女性型脱毛も体内の性ホルモンバランスの崩れなどにより男性ホルモンの働きが強くなった結果生じると考えられており、両者をまとめて壮年性脱毛と呼ぶようになって来た。即ち３０代以降にみられる壮年性脱毛は多くの場合男女共毛が無くなっているのではなく、徐々に毛髪の太さと長さが小さくなって薄毛化していっているのである。【０００５】  そこで本願発明者はこの薄毛化した現象を回復させるために、種々検討した結果、細毛化している毛に厚い被膜を張り、その被膜によって増膜増量し、毛髪を太くする事によって、毛髪を増量させる方法を発明した。【０００６】  細くなった毛髪を太く見せようとする点で共通している従来の方法の１つとして、擬似増毛効果を得るために粉状物として短繊維物質を用い、粉状物を噴射する装置を用いてこれを毛髪などに静電気的に付着させることにより増毛効果を得られることが特開昭６２−２２５２６３号公報に示されている。しかしながら、特開昭６２−２２５２６３号公報に示されている手段では、粉末の付着状態が不安定かつ不確実であって適用後に粉末が容易に脱落してしまうため、増毛効果は実際上殆ど持続されず、実用上有効な増毛効果を得ることはできない。【０００７】  他方、特開平８−１４３４３４号や特開平９−８７１４６号公報に示されているような毛髪染色用のカラースプレーに増量粉体を加えた形の増毛エアゾール剤と称されるものも知られている。これらの擬似増毛部剤は、短繊維物質を用い、粉状物を噴射し静電気的に付着させることによる増毛効果に比して、増毛効果は劣るものの、着色効果や接着安定性の改善された商品である。しかしながら増毛効果を併せ持った一時的着色染毛剤であるカラースプレーの範囲を出無いものである。また、使用方法としてはいずれも頭髪をセットした後の毛髪に塗布し、必要に応じて定着剤であるヘアスプレーなどの固着性樹脂を吹き付けて増毛部分をその上から少しでも増毛部分がとれないようにコートして自然にはがれ落ちる迄の時間を少しでも延ばそうとするものである。このように粉体や顔料を定着させる方法としては全て一時的であり、雨が降れば剥がれ流れ落ちたり、染め上げ後の毛髪に触ると染料・顔料が剥げ落ちて、他物や他所に転移してしまったり、入浴した際に剥がれ流れ落ちる為に、入浴時髪に湯水がかからないようにするなどの必要があった。【０００８】  前述してきた様に、従来の増毛方法は鬘や擬毛を植毛若しくは接ぎ毛するような増毛法による永久増毛法を除いては、粉状物塗布による一時的な着色増毛方法である。前者において鬘的な擬毛の場合には被施工者が、その擬毛を付ける迄の覚悟的な決断と、鬘であるなどの幾分かの抵抗感と、万一外れたり、付けていることが周囲に知れたらどうしようかとの不安感などがあった。後者は、毎日塗布しなければならない煩わしさと、雨天時に於ける色落ちの不安感、加えてシャワーを使えない、プールに入れない等の問題点があり、それ故に例えば、仲間などと旅行で入浴した際にも頭髪に湯水が掛からないようにするなど余計な気をつかうなど問題点が多かった。
【発明が解決しようとする課題】
【０００９】  本願発明は前述の大きな欠点、即ち擬毛などを付ける覚悟的な決断や、鬘であるなどの少なからぬ抵抗感、不安感など、付けている間の不安感を持たせず、安価で簡便な増毛方法であり、且つ頭髪に対して着色性、増量性が良く、着色した色素の剥げ落ちが無い増毛方法を開発することを課題とする。
【課題を解決するための手段】
【００１０】  本願発明者はこのような現状に鑑み、上記の問題点を克服すべく、鋭意研究を行った結果、増毛部剤となる成分等を毛髪上に鞘状被膜として被せることによって、たとえそれぞれ（毛髪と増毛部剤、増毛部剤と被膜コート剤など）の密着（接着）強度が弱くても、毛髪上で作る該鞘状被膜は、鞘径（毛髪の直径）に対して鞘の長さ（毛髪の長さ）が可成り長くなる為に、毛髪上から決して抜け落ちる事はない増毛効果物を形成する事を見出し、本願発明を完成するに至った。  即ち、本願の発明に係る細くなった毛髪の増毛方法は、（１）細くなった毛髪の一本一本の表面全体に増毛部剤を定着固定させて毛髪を太くした後、この太くなった毛髪の一本一本の表面全体に耐水被膜部剤を定着固定させて、毛髪の一本一本の表面全体に増毛部剤と耐水被膜部剤からなる鞘状の被覆体を構成することを特徴とする細くなった毛髪の増毛方法。（２）増毛部剤に増毛料と接着樹脂からできているものを使用することを特徴とする前記（１）に記載の細くなった毛髪の増毛方法。（３）増毛料に少なくとも固形分と、着色剤からできているものを使用することを特徴とする前記（２）記載の細くなった毛髪の増毛方法。（４）耐水被膜部剤に耐水性樹脂からできているものを使用することを特徴とする前記（１）〜（３）のいずれかに記載の細くなった毛髪の増毛方法。（５）耐水性樹脂にアクリル酸オクチルアミド・アクリル酸エステル共重合体の非中和物、酢酸ビニル・クロトン酸共重合体の非中和物、クロトン酸・酢酸ビニルネオデカン酸ビニル共重合体の非中和物、アクリル酸オクチルアクリルアミド・アクリル酸ヒドロキシプロピル・メタアクリル酸ブチルアミノエチル共重合体の非中和物、アクリル酸オクチルアクリルアミド・アクリル酸ヒドロキシプロピル・メタアクリル酸ブチルアミノエチル共重合体の非中和物、ウレタン樹脂、シリコーン樹脂、ウレタン変性樹脂、シリコーン変性樹脂から選ばれる１以上のものを使用することを特徴とする前記（４）に記載の細くなった毛髪の増毛方法。（６）耐水被膜部剤の溶剤に低級アルコールまたは低級炭化水素が使われているものを使用することを特徴とする前記（４）また（５）のいずれかに記載の細くなった毛髪の増毛方法。（７）増毛部剤にエアゾール化されたものを使用することを特徴とする前記（１）〜（６）のいずれかに記載の細くなった毛髪の増毛方法。（８）耐水被膜部剤にエアゾール化されたものを使用することを特徴とする前記（１）〜（７）のいずれかに記載の細くなった毛髪の増毛方法。（９）増毛部剤の内容成分に非水溶性成分を使用することを特徴とする前記（１）〜（８）のいずれかに記載の細くなった毛髪の増毛方法。（１０）耐水性被膜部剤に１０重量パーセント以下の増毛部剤を加えて使用することを特徴とする（１）〜（９）のいずれかに記載の細くなった毛髪の増毛方法。（１１）増毛部剤の定着固定に続いて、耐水被膜部剤の定着固定を以って１セットとする増毛工程を２回以上繰り返すことを特徴とする前記（１）〜（１０）のいずれかに記載の細くなった毛髪の増毛方法。（１２）細くなった毛髪に増毛部剤を定着固定する前処理として細くなった毛髪の一本一本の表面全体に下地剤を塗布しておくことを特徴と��る前記（１）〜（１１）のいずれかに記載の細くなった毛髪の増毛方法。（１３）増毛部剤の定着固定に続いて、耐水被膜部剤の定着固定を以って１セットとする増毛工程を１セット以上実施の毛髪に増毛部剤を定着固定する前処理として毛髪の一本一本の表面全体に下地剤を塗布しておくことを特徴とする前記（１２）に記載の細くなった毛髪の増毛方法。（１４）細くなった毛髪の一本一本の表面全体に増毛部剤を定着固定させて毛髪を太くした後、この太くなった毛髪の一本一本の表面全体に増毛成分再溶解防止隔離被膜部剤を定着固定させてこの太くなった毛髪の一本一本の表面全体に耐水被膜部剤を定着固定させて、毛髪の一本一本の表面全体に増毛部剤と耐水被膜部剤からなる鞘状の被覆体を構成することを特徴とする前記（１）〜（１３）のいずれかに記載の細くなった毛髪の増毛方法。（１５）増毛成分及び耐水被膜成分の再溶解防止隔離被膜部剤にシリコン系樹脂低粘度物、フッ素系樹脂低粘度物、動物油、植物油、セルロース系樹脂から選ばれる１以上のものを使用することを特徴とする前記（１４）に記載の細くなった毛髪の増毛方法である。
【００１１】  以下本願発明を適用した具体的な実施形態について図面を参照しながら説明する。図−１と図−２は従来の増毛法の増毛持続効果と本願発明の増毛持続効果を比較説明するための概念図であり、図−２を含め図−３及び図−４は本願発明の増毛方法・効果を説明するための概念図である。尚、本願発明の説明をし易くするために、増毛の為に行う構成成分剤をＡ剤、被膜コートの為に行う構成成分剤をＢ剤と呼び以下説明する。以下、図中、１は毛髪、２は増毛成分、２‘は増毛成分、３は接着剤成分、３’は接着剤成分、４は被膜コート剤、４‘は被膜コート剤、５は頭皮、６は下地剤、７は増毛成分再溶解防止隔離被膜部剤を示す。
【００１２】  図−１は従来の短繊維物質や紛状物を噴射塗布するタイプの増毛部剤を用いた場合の毛髪の状態である。前述してきたような従来の一時的増毛方法は全て増毛成分を塗布して毛髪を多く見せるようにするものであり、増毛処理後に櫛などを通すと増毛効果が弱くなるので通常はセットした後の毛髪に増毛部剤を塗布する。図−１はセットした後の毛髪に増毛部剤を塗布し、暫くして後、増毛部剤成分（粉体）が毛髪から剥げ落ちにくくする為に被膜コート剤（ヘアスプレー）で被膜処理した後の毛髪の状態を示す。即ち、Ａ剤の増毛部剤を塗布した後、櫛で解かすことなく増毛部剤が毛髪から剥がれ落ちないように注意しながらＢ剤の被膜コート剤を塗布し、そのまま乾燥させた後の毛髪の状態を示す。
【００１３】  図−２は本願発明の方法を用いて処理したときの場合を示す。本願の発明の場合は、Ａ剤である増毛部剤を塗布した後、櫛や手指で解かし毛髪の一本一本の表面全体に増毛部剤成分が行き渡るように展着乾燥した後、Ｂ剤である耐水被膜部剤を塗布し、再び櫛や手指で解かしつつ毛髪の一本一本の表面全体（増毛部剤成分の塗膜上に）に耐水被膜部剤成分が行き渡るように展着させつつ乾燥させた後の毛髪の状態を示す。
【００１４】  ここで図−１−１、図−２−１はそれぞれの状態に於ける縦断面図を示し、図−１−２及び図−２−２はそれぞれの状態に於けるＡ−Ｂの部分で切断した時の切断面及びＡ−Ｂの部分より上部の毛髪の状態を示す。図−１−１に示すようにＡ剤の塗布後、Ｂ剤を塗布し櫛で解かすことなく処理した場合には、毛髪の上には毛髪とＡ剤とＢ剤が、毛髪にＡ剤とＢ剤の皮蓋を被せたような状態、言い換えればにぎり寿司のしゃりとネタのような関係で例えばしゃりの上に卵焼きを乗せ、その上に海苔を被せた様な状態で塗膜されているのであり、毛髪表面と増毛部剤との間の接着強度は単に増毛部剤に含む接着樹脂によるものでしかなくまた、例え被膜剤であるヘアスプレーの接着強度が増毛部剤の接着強度より強くてもヘアスプレーが増毛部剤を余すこと無く完全に覆うような形で被膜しない限り、毛髪上からＡ剤の剥がれ落ちを十分に止めることは出来ない。
【００１５】  図−２に示すように、櫛を通して毛髪の表面にＡ剤、Ｂ剤それぞれが十分毛髪を包むような形に塗着するようにした本願発明の実施の場合には、図−２−１に示すように、Ａ剤及びＢ剤がそれぞれ刀の鞘のような状態で毛髪やＡ剤の周上に被膜するので、Ａ剤は毛髪を、Ｂ剤は毛髪及びＡ剤を内蔵する形で保護する事となり、Ａ剤及びＢ剤は共にそれぞれ（毛髪と増毛部剤、増毛部剤と被膜コート剤など）の間の密着（接着）強度が弱くても、それぞれの接着強度には関係することなく次の理由で抜け落ちることはない。即ち、Ａ剤やＢ剤の鞘状体は、鞘径（毛髪の直径）に対して鞘の長さ（毛髪の長さ）が可成り長い為に毛髪やＡ剤の上から決して抜け落ちる事はないのである。また、増毛部剤であるＡ剤はＢ剤である耐水被膜部剤が鞘状にＡ剤の上から被膜するために、Ａ剤は毛髪の上から決して剥げ落ちる事はないし、毛髪及びＡ剤の上に被膜した鞘状体のＢ剤である耐水被膜部剤は前述のようには毛髪及びＡ剤の上から決して抜け落ちる事はないのに増して、Ｂ剤は堅固な耐水性被膜樹脂体即ち、耐水被膜部剤であるために雨に降られて直接かかったり、洗髪によっても落ちない強固な増毛効果が得られる事となる。
【００１６】  実際に図−１に示す従来方法と、図−２に示した本願発明の実施方法による増毛処理を実施し、温湯を用い洗髪を行った所、従来方法である前者は増毛成分の殆どが温湯に流れ落ちてしまい増毛効果は殆ど消失したが、本願発明の実施方法による後者は僅かの増毛物の欠片が温湯中に流出したものの増毛効果に減少はみられなかった。
【００１７】  図−３は本願発明の方法を用いて重複処理したときの場合を示す。Ａ剤である増毛部剤を塗布した後、櫛や手指で解かし毛髪の一本一本の表面全体に増毛部剤成分が行き渡るように展着乾燥した後、Ｂ剤を塗布し、再び櫛や手指で解かしつつ毛髪の一本一本の表面全体（増毛部剤成分の塗膜上に）に耐水被膜部剤成分が行き渡るように展着させつつ乾燥させた。その後、再びＡ剤である増毛部剤を塗布した後、櫛や手指で解かし毛髪の一本一本の表面全体に増毛部剤成分が行き渡るように展着乾燥した後に更にＢ剤を塗布し、再び櫛や手指で解かしつつ毛髪の一本一本の表面全体（増毛部剤成分の塗膜上）に耐水被膜部剤成分が行き渡るように展着させつつ乾燥させた後の毛髪の状態を示す。このように重複処理を施すことによって、より大きな増毛効果を得ることができるのは勿論、希薄な増毛部剤を何重にも積み重ねる方が、増毛部剤を一度で厚塗りした場合よりしなやかで強靭な鞘状被膜を得ることができる。
【００１８】  図−４は本願発明の方法を用いて下地剤と増毛成分再溶解防止隔離被膜部剤を用いた場合の状態を示す概念図である。前処理として細くなった毛髪の一本一本の表面全体に下地剤を塗布し、続いて、毛髪の一本一本の表面全体に増毛部剤を定着固定させて毛髪を太くした後、この太くなった毛髪の一本一本の表面全体に増毛成分再溶解防止隔離被膜部剤を定着固定させて後、この太くなった毛髪の一本一本の表面全体に耐水被膜部剤を定着固定させて、毛髪の一本一本の表面全体に増毛部剤と耐水被膜部剤からなる鞘状の被覆体を構成乾燥させた後の毛髪の状態を示す。
【００１９】  図−２−１、図−３−１及び図−４−１はそれぞれの状態に於ける縦断面図を示し、図−２−２、図−３−２及び図−４−２はそれぞれの状態に於けるＡ−Ｂの部分で切断した時の切断面及びＡ−Ｂの部分より上部の毛髪の状態を示す。図−１−１に示すように毛髪の上にＡ剤の塗布後、櫛や手指で解かすことなくＢ剤の被膜剤を塗布した場合には、毛髪にＡ剤とＢ剤の皮蓋を被せたような状態、言い換えればにぎり寿司のしゃりとネタのような関係で、例えばしゃりの上に卵焼きを乗せ、その上に海苔を被せた様な状態で塗膜されているのであり、毛髪表面と増毛部剤との間の接着強度は単に増毛部剤に含む接着樹脂によるものでしかなく、また、例え被膜剤であるヘアスプレーの接着強度が増毛部剤の接着強度より強くてもヘアスプレーが増毛部剤を余すこと無く完全に覆うような形で被膜しない限り、毛髪上からＡ剤の剥がれ落ちを十分に止めることは出来ない。
【００２０】  本願発明の様に櫛を通して毛髪の表面にＢ剤が十分毛髪を包むような形に塗着するようにした場合には、図−２、図−３及び図−４に示すように、Ｂ剤が刀の鞘のような状態で毛髪及びＡ剤の周上に固まるので、毛髪及びＡ剤を内蔵する形で保護することとなり、Ａ剤の接着力が万一小さくても、接着力には関係なく、該鞘状被膜は、鞘径（毛髪の直径）に対して鞘の長さ（毛髪の長さ）が可成り長い為に、毛髪及びＡ剤の上に被膜した鞘状体の堅固な耐水性被膜樹脂体が毛髪及びＡ剤の上から決して抜け落ちる事はない。しかもＢ剤は耐水性であるために雨にかかったり、洗髪によって落ちない強固な増毛効果が得られる事となる。  また、Ｂ剤の耐水被膜部剤をトリートメント剤等の薬剤に適応するような製剤とすることによって、処理乾燥後の毛髪上に自由にトリートメント剤やセット剤を塗布し髪型を整えることが可能である上、処理後に一時的染毛剤を塗布することによってカラーリングする事も可能である。
【実施例】
【００２１】実施例１  表１に示す、実施例１〜３及び比較例１〜３について、何れも、次の成分の増毛部剤原液を作った。Ａ剤（増毛成分液剤）    カーボンブラック１０重量％を含むＮ−メタクロイルオキシエチルＮ，Ｎ−ジメチルアンモニウム−Ａ−Ｎ−メチルカルボキシベタイン・メタクリル酸アルキルエステル共重合液                              ２０．７重量％  シリコーン                                １．２重量％  セスキオレイン酸ソルビタン                １．２重量％  タルク                                  ３４．８重量％  エチルアルコール                        ４２．１重量％                                  合計  １００．０重量％Ｂ剤（耐水性の被膜部剤）  未中和アクリルポリマー                  ６０．０重量％  ジメチルシリコーン                        ５．０重量％  エチルアルコール                        ３５．０重量％                                  合計  １００．０重量％  上記Ａ剤（増毛成分液剤）を適量手のひらに採り、毛髪に擦りつけるような形で塗り伸ばした。その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥し、十分に乾燥ができたところで、Ｂ剤（耐水性の被膜部剤）を適量手のひらに採り、Ｂ剤をＡ剤の塗着した毛髪に絡めるような形に塗布し、手を拝むような形に摺り合わせながら毛髪一本一本に十分Ｂ剤が余すところ無く絡むように塗布した。その後毛髪を櫛で軽く解きほぐし、乾燥した時点で毛髪同士が密着（接着）しないように、表面に接着性がなくなる程度に表面乾燥するまでしばらく櫛で解きほぐすようにしながら乾燥した。その後、ドライヤー等を用いながら十分に乾燥したところで軽く洗髪し、水性成分は洗い流した後、希望の髪型にセットした。【００２２】実施例２  上記Ａ剤（増毛成分液剤）を６５重量％、液化石油ガス３５重量％を耐圧容器に詰めてエアゾール製品としたものをＡ剤（増毛成分液剤エアゾール）とした。  上記Ａ剤を毛髪に増毛効果が十分備わるまでの適量を毛髪に塗布した。その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥させ、十分に乾燥ができたところで、Ｂ剤（耐水性の被膜部剤）を適量手のひらに採り、Ｂ剤を毛髪に絡めるような形に塗布し、手を拝むような形に摺り合わせながら毛髪一本一本に十分Ｂ剤が余すところ無く絡むように塗布した。その後毛髪を櫛で軽く解きほぐし、乾燥した時点で毛髪同士が絡み接着しないように表面に接着性がなくなる程度に表面乾燥するまでしばらく櫛で解きほぐすようにしながら乾燥させた後、ドライヤーを用いて乾燥した。十分に乾燥したところで軽く洗髪し、水性成分は洗い流した後、希望の髪型にセットした。【００２３】実施例３  実施例２と同じく前述のＡ剤（増毛成分液剤）を６５重量％、液化石油ガス３５重量％を耐圧容器に詰めてエアゾール製品としたものをＡ剤（増毛成分液剤エアゾール）とした。また、前述のＢ剤（耐水性の被膜部剤）を５５重量％、液化石油ガス５０重量％とジメチルエーテルの５０重量％からなる噴射剤を４５重量％用い耐圧容器に詰���てエアゾール製品としたものをＢ剤（耐水性の被膜部剤エアゾール）とした。  上記Ａ剤（増毛成分液剤エアゾール）を毛髪に増毛効果が十分備わるまでの適量を毛髪に塗布した。その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥させた後、十分に乾燥ができたところで、髪を前方に解きあげＢ剤（耐水性の被膜部剤エアゾール）を毛髪に絡めるような形に万遍なく塗布した。次に毛髪を後方に解きあげ再びＢ剤を毛髪に絡めるような形に万遍なく塗布した。この操作を、毛髪を左右に解きあげた状態でも同様に行い、その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥させた後、ドライヤーを用いて乾燥した。十分に乾燥したところで軽く洗髪し、水性成分は洗い流した後希望の髪型にセットした。【００２４】実施例４  表１に示す、実施例４について、次の成分の増毛部剤原液及び耐水被膜部剤原液を作った。Ａ剤（増毛成分液剤）Ａ−１剤：短繊維増毛部剤          黒色短繊維                    １００．０重量％Ａ−２剤：短繊維定着剤Ｎ−メタクロイルオキシエチルＮ，Ｎ−ジメチルアンモニウム−Ａ−Ｎ−メチルカルボキシベタイン・メタクリル酸アルキルエステル共重合液                                          ２０．０重量％  シリコーン                                １．２重量％  エチルアルコール                        ７８．８重量％                                  合計  １００．０重量％Ｂ剤（耐水性の被膜部剤）  未中和アクリルポリマー                  ６０．０重量％  ジメチルシリコーン                        ５．０重量％  エチルアルコール                        ３５．０重量％                                  合計  １００．０重量％  前述のＡ−２剤を６０重量％、及び液化石油ガス５０重量％とジメチルエーテル５０重量％からなる噴射剤が４０重量％となる比率で耐圧容器に詰めてエアゾール製品としたものをＡ剤エアゾール（増毛成分短繊維定着剤エアゾール）とした。また、前述のＢ剤（耐水性の被膜部剤）が５５重量％、及び液化石油ガス５０重量％とジメチルエーテル５０重量％からなる噴射剤が４５重量％となる比率で耐圧容器に詰めてエアゾール製品としたものをＢ剤エアゾール（耐水性の被膜部剤エアゾール）とした。上記Ａ−１剤（黒色短繊維）を短繊維噴射器に入れ、前方に解きあげた毛髪に振りかけて細い毛髪部分に静電塗着させた。その後Ａ−２剤（増毛成分短繊維定着剤エアゾール）を毛髪にふりかけてある黒色短繊維が飛んでしまわないように、注意深くそっと頭髪に噴射して、毛髪に付着している黒色短繊維を毛髪上に固着させた。その後毛髪をそっと櫛で軽く解きほぐし、乾燥した時点で毛髪同士が絡み接着しないように、表面に接着性がなくなる程度に表面乾燥するまでしばらく櫛で解きほぐすようにしながら乾燥し、再び櫛で毛髪を後ろ方向に解かしつつ毛髪の一本一本の表面全体（増毛部剤成分の塗膜上）に耐水被膜部剤成分が行き渡るように展着させつつ乾燥させた後、十分に乾燥ができたところで髪を前方に解きあげＢ剤エアゾールを毛髪に���めるような形に万遍なく塗布した。次に毛髪を後方に解きあげ再びＢ剤エアゾールを毛髪に絡めるような形に万遍なく塗布した。この操作を、毛髪を左右に解きあげた状態でも同様に行い毛髪の一本一本の表面全体に行き渡るように万遍なく塗布した。その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥させた後、ドライヤーを用いて乾燥した。十分に乾燥したところで軽く洗髪し水性成分は洗い流した後、希望の髪型にセットした。【００２５】比較例１  実施例２と同じく上記Ａ剤（増毛成分液剤）を６５重量％、液化石油ガス３５重量％を耐圧容器に詰めてエアゾール製品としたものをＡ剤（増毛成分液剤エアゾール）とした。また、前述のＢ剤（耐水性の被膜部剤）を５５重量％、液化石油ガス５０重量％とジメチルエーテルの５０重量％からなる噴射剤を４５重量％用い耐圧容器に詰めてエアゾール製品としたものをＢ剤（耐水性の被膜部剤エアゾール）とした。上記Ａ剤（増毛成分液剤エアゾール）を毛髪に増毛効果が十分備わるまでの適量を毛髪に塗布した後、ドライヤーを用いて乾燥し、十分に乾燥ができたところで、Ｂ剤（耐水性の被膜部剤エアゾール）を毛髪に上記Ａ剤の被塗布部分を覆うように万遍なく塗布した。【００２６】比較例２  実施例２と同じく上記Ａ剤（増毛成分液剤）を６５重量％、液化石油ガス３５重量％を耐圧容器に詰めてエアゾール製品としたものをＡ剤（増毛成分液剤エアゾール）とした。また、Ｂ剤（耐水性の被膜部剤）を通常のヘアスプレーに変えてテストした。尚、本比較品に用いた処方は次の通りであった。  Ｎ−メタクロイルオキシエチルＮ，Ｎ−ジメチルアンモニウム−Ａ−Ｎ−メチルカルボ  キシベタイン・メタクリル酸アルキルエステル共重合液                                          ２０．６重量％  ジメチルシリコーン                        １．２重量％  セスキオレイン酸ソルビタン                １．２重量％  エチルアルコール                        ７７．０重量％                                  合計  １００．０重量％  上記原液を５５重量％、液化石油ガス５０重量％とジメチルエーテルの５０重量％からなる噴射剤を４５重量％用い耐圧容器に詰めてエアゾール製品としたものをＢ剤（ヘアスプレーエアゾール）とした。上記Ａ剤（増毛成分液剤エアゾール）を毛髪に増毛効果が十分備わるまでの適量を毛髪に塗布した後、ドライヤーを用いて乾燥し、十分に乾燥ができたところで、Ｂ剤（ヘアスプレーエアゾール）を毛髪に上記Ａ剤の被塗布部分を覆うように万遍なく塗布した。【００２７】  上記実施例１、実施例２、実施例３、実施例４、比較例１および比較例２について、それぞれの処理後３時間たってから、次の方法で洗髪試験を行った。まず４０度の温湯にて湿らせたタオルで髪を湿潤させたまま１０分間放置した。その後、それぞれについて洗面器に満たした４０度の温湯にて洗髪試験を行った結果、比較例１および比較例２については増毛部剤が殆ど温湯中に溶け出し、毛髪の増毛効果はほとんど消失したが、実施例１、実施例２、実施例３および実施例４の何れもが、一部有色の欠片が温湯中に浮遊しているのが見られたものの、増毛部剤の温湯への溶出は見られなかった。また増毛効果も持続していた。この差は顕著であった。写真１〜４は実施例３の様子を記録したものである。写真１は実施前の洗髪直後の頭髪の状態、写真２は施工直後の頭髪の状態、写真３は温湯で洗髪した洗面器内の温湯の状態、写真４は実施後の洗髪直後の頭髪の状態。【００２８】  本願発明に用いるＡ剤（増毛成分液剤）としてはＡ剤中に少なくとも増毛成分と接着剤成分を共有する一液型であっても良いし、増毛成分を塗布後、定着成分樹脂液を塗布して定着後、その毛髪を櫛でとかす事が可能ならば、例えば、短繊維物質や紛状物である増毛成分を毛髪上に静電塗着させた後、それが取れない様に注意しながら定着成分樹脂液を塗布し、増毛成分を毛髪上に定着させるような形の２工程をもって増毛部剤を構成してもよい。本願で用いる増毛成分としては、毛髪につけることの出来る大きさの増毛成分、例えば従来よりヘアカラーに用いられている顔料または／および顔料増量剤、固形分粉体、短繊維物質などの粉状物など擬似増毛効果を有するものを種々用いることが出来る。上記の増毛成分としては、黄酸化チタン、ベンガラ、黒酸化鉄、紺青、酸化クロム、群青、カーボンブラック、アンバー、カラミン、フミン酸、墨汁等顔料のほか、固形分粉体としては無水ケイ酸、ケイ酸マグネシウム、タルク、カオリン、ベントナイト、セリライト、雲母チタン、酸化セリウム、酸化ジルコニウム、酸化亜鉛、酸化チタン、沈降性炭酸カルシウム、酸化アルミニウム、ケイ酸アルミマグネシウム、硫酸カルシウム、チョーク粉、軽石粉、真珠粉、蚕繭粉、粉末結晶セルロース、胡粉、羊毛粉、綿繊維粉、スターチ、発泡スチロール樹脂粉末、ユリア樹脂微粉末の、何れか１種または混合物として採用することができる。【００２９】  また、上記の接着樹脂としては、頭髪上に増毛成分を塗着させる役目をする薬剤である。特に、接着樹脂には、増毛成分を毛髪に塗着させた後、乾燥後も固形分を毛髪上に固定する作用を奏するものを採用する。接着樹脂としては、毛髪に対して親和性のある樹脂であれば良く、樹脂成分としては親水性、耐水性を問わない。しかし、万一耐水性被膜剤に傷や摩耗などの損傷が生じた場合に増毛成分が剥げ落ちないようにするためには接着樹脂は耐水性で有るのが好ましい。この事は接着樹脂のみに係わらず増毛部剤を構成する成分全てが耐水性で有ることはより好ましい。【００３０】  接着樹脂の具体例としては、ポリビニルアルコール、ポリビニルピロリドン、ポリアクリルアミド、ポリアクリル酸塩、アクリル樹脂アルカノールアミン液、Ｎ−メタクロイルオキシエチルＮ，Ｎ−ジメチルアンモニウム−Ａ−Ｎ−メチルカルボキシベタイン・メタクリル酸アルキルエステル共重合体液、メタクリロイルエチルジメチルベタイン・塩化メタクリロイルエチルトリメチルアンモニウム・メタクリル酸２−ヒドロキシエチル共重合物、メタクリロイルエチルジメチルベタイン・塩化メタクリロイルエチルトリメチルアンモニウム・メタクリル酸メトキシポリエチレングリコール共重合体液、メトキシエチレン無水マレイン酸コポリマー、等の合成高分子化合物、カラギーナン、キサンタンガム、ゼラチン、デキストリン、天然ガム、エステルガム、変性スターチ、ミルクカゼイン等の天然高分子化合物、メチルセルロース、カルボキシメチルセルロース、カルボキシビニルポリマー、ヒドロキシエチルセルロース、カチオン化ヒドロキシエチルセルロース等の半合成高分子化合物を採用することができる。これらの樹脂は、単独または２種以上を組合わせ用いることができる他、各々または他のものとの共重合物を使用することも可能である。【００３１】  更に、増毛部剤に着色剤を加えて、増毛ヘアカラーとして採用することが好ましい。着色剤としては、タール色素、赤色２号、褐色２０１号、青色２０３号、黄色４０２号、緑色４０１号、紫色４０１号、黒色４０１号等の染料、黄酸化チタン、ベンガラ、黒酸化鉄、群青、紺青、酸化クロム、カーボンブラック、アンバー、カラミン、フミン酸、墨汁等顔料のほか、カロチン、クェルセチン、ラッカイン酸、クロロフィリン、ベタニン、カカオ色素、クルクミン、カルミン酸、グロブリン、烏賊墨、塩酸ベルベリン、リボフラビン、銅クロロフィリンＮＡ、ヘマティン、ヘマチン、アズレンなどの天然色素の何れか１種または混合物として採用することができる。【００３２】  増毛部剤の構成成分としては、固形分（着色剤を含有する場合を含む）２０〜９０重量部に対して接着樹脂を８０〜１０重量部とするのが好ましく、より好ましくは固形分を４０〜６５重量部、接着樹脂を６０〜３５重量部の範囲で処方するのが塗布時の作業性が良く、扱いやすい。また、用いる接着樹脂によるが、一般的に乾燥性の向上と、増毛部剤をエアゾール化するに当って、該エアゾール増毛部剤の内容組成物として処方する場合には溶剤を加えて希釈する必要がある。この場合、上記増毛部剤成分９５〜１５重量部に対して５〜８５重量部の溶剤を用いるのが良い。【００３３】  溶剤を加えることによって原液の粘度が下がるために、原液を容器（エアゾール缶）に充填する際には好ましい結果を得るが溶剤の揮発性が悪いと増毛効果に悪影響を及ぼす。このために溶剤は揮発性溶剤であることが好ましく、揮発性溶剤としては被塗布部材上で比較的蒸発、気化し易い物質、例えば、エタノール、ＩＰＡ等の低級アルコール、イソペンタン、ヘキサン等の低分子炭化水素等が好ましい。これらの内でも、特に接着樹脂、着色剤等との相溶性、溶解度、臭いなどを考慮すると、エタノールが最も好ましい。【００３４】  作業性及び増膜（増量）効果を発揮させやすくするためには、一回の塗布量（一回あたり用いる増毛部剤量）が遅くとも１０分以内で全量乾燥するような処方とする事が好ましい。これは用いる増毛部剤の構成成分、即ち固形分（着色剤を含有する場合を含む）と接着樹脂の混合比、また溶剤を加えた場合には固形分、接着樹脂及び溶剤の混合比の適値を検討する事によって任意に設定できる。この乾燥時間は、更に好ましくは３分以内に乾燥するような処方とする事が効果的である。何故なら、上記増毛部剤を毛髪に増毛効果が十分備わるまでの適量を毛髪に塗布し、毛髪を櫛で軽く解きほぐし、乾燥した時点で毛髪同士が絡み接着しないようにする作業中、櫛で解きほぐして間もなく表面に接着性がなくなり毛髪同士が絡み接着しなくなることによって、櫛での解きほぐし作業が少なくなるので櫛通り回数が少���い分、積層された固形分が崩されること無く固まっていくので増毛効果が顕著であると共に、施工者（作業者）も被施工者も疲れないうちに作業が運んでいくので好適である。【００３５】  また、上記の原液は、増毛成分と、接着樹脂と、着色剤、揮発性溶剤の他に、界面活性剤、潤滑剤、可塑剤等を含有させることが出来る。界面活性剤としては、着色成分液の成分として用いる上記増毛部剤に用いる増毛成分、接着樹脂、及び着色剤との相溶性等に問題が無い限りアニオン性、ノニオン性、カチオン性、両性界面活性剤の何れでも採用することができる。これらの界面活性剤を使用する場合、当該界面活性剤全体が占める割合は全成分中２０％以下であることが望ましい。  潤滑剤は、エアゾール増毛部剤を毛髪に塗布して後の塗り伸ばし性の向上や、乾燥後の櫛通り性の向上のために用いる。潤滑剤としては、低重合度のシリコーンその他種々の公知の潤滑性油剤を用いることができる。また、可塑剤としては高級アルコール類、グリコール類等や高級脂肪酸類の他前述の活性剤、潤滑剤をもって代用することも可能である。【００３６】  更に、増毛部剤には、上記界面活性剤と潤滑剤以外に、必要に応じて溶剤、可塑剤、保湿剤、紫外線防止剤、艶出剤その他有効成分を配合することができる。  原液のその他の成分として、高級アルコール、ピロリドンカルボン酸塩、アミノ酸、上記以外の公知の湿潤剤、防腐剤、殺菌剤、ビタミン及びその誘導体、キレート剤、粘度調整剤、起泡剤、金属防錆剤、動植物エキス、抗酸化剤や香料を、必要に応じて配合することができる。【００３７】  噴射剤としては、ＬＰＧやＤＭＥ、フッ化炭化水素（Ｆ１３４Ａなど）等の液化ガスを用いることができる。噴射剤としては、このような液化ガスの他、炭酸ガス、亜酸化窒素ガス、窒素ガス等の圧縮ガスを採用することができる。  噴射剤は、耐圧容器内における３５℃での内圧が０．２〜０．８ＭＰの範囲になるように充填するのがよい。【００３８】  エアゾール増毛着色剤全体を１００重量％とした場合、上記の噴射剤を、そのうちの７０重量％未満とするのが好ましい、特に、噴射剤を６３〜６８重量％とするのが増毛部剤の飛び散りがある程度抑えられている状態で、且つ、塗布後の乾燥性に優れるので好ましい。【００３９】  耐水被膜部剤としては耐水性であることが重要であり、また絶対条件である。  上記の耐水被膜部剤となる耐水性樹脂としては、頭髪上に増毛成分が、雨やシャワー、湯洗などによって、増毛成分が毛髪から剥がれ落ちないようにさせる為に毛髪の表面に鞘状に塗膜し増毛成分を保護する役目をする薬剤である。特に、耐水性樹脂には、外部からの水の侵入を防ぎ増毛成分の剥がれや膨潤を防ぎ且つ、セット時の櫛通りやつやなど外観的にも優れているものが望まれる。その点から樹脂成分としては従来より頭髪用のセット剤として用いられている樹脂のなかで、耐水性に優れたものを選ぶのが良いが、樹脂成分としては耐水性が重要な要件であるために、残念ながら従来頭髪用のセット剤として用いられている成分はセット性が良いこと、型崩れのしない（耐湿性が良い）ことに加えて、洗髪性の良いことが条件であるために、従来の頭髪用セット剤樹脂ならどれでも良いという訳にはいかず���そのまま若しくは応用して用いることの出来るのは従来の化粧用樹脂の数パーセントでしかない。【００４０】  本願発明の耐水被膜部剤に用いることの出来る典型的な耐水性樹脂としては、アクリル酸オクチルアミド・アクリル酸エステル共重合体の非中和物、酢酸ビニル・クロトン酸共重合体の非中和物、クロトン酸・酢酸ビニルネオデカン酸ビニル共重合体の非中和物、アクリル酸オクチルアクリルアミド・アクリル酸ヒドロキシプロピル・メタアクリル酸ブチルアミノエチル共重合体の非中和物、アクリル酸オクチルアクリルアミド・アクリル酸ヒドロキシプロピル・メタアクリル酸ブチルアミノエチル共重合体の非中和物などや、ウレタン樹脂、シリコーン樹脂、ウレタン変性樹脂、シリコーン変性樹脂等を使用できる。これらの樹脂は、単独または２種以上を組合せ用いることができる他、各々または他のものとの共重合物を使用することも可能である。尚、非中和物とは樹脂の未中和物を指す。【００４１】  毛髪上に本願発明の増毛処理を行う上で、毛髪の表面状態を均一にすることは効果を均一にするためにも効果を挙げる為にも毛髪上に下地処理をほどこす事が好ましい。この下地剤の成分としては増毛部剤に用いる接着樹脂と相性の良いものがよく、出来れば本願発明を実施する際に用いる増毛部剤に用いた同一もしくは同系の樹脂を溶剤（低級アルコールが好ましい）で希釈したものを下地剤として用いる。即ち、下地剤として用いることの出来る成分は、増毛部剤の接着樹脂として用いることの出来る樹脂であるポリビニルピロリドン、ポリビニルアルコール、ポリアクリルアミド、ポリアクリル酸塩、アクリル樹脂アルカノールアミン液、Ｎ−メタクロイルオキシエチルＮ，Ｎ−ジメチルアンモニウム−Ａ−Ｎ−メチルカルボキシベタイン・メタクリル酸アルキルエステル共重合体液、メタクリロイルエチルジメチルベタイン・塩化メタクリロイルエチルトリメチルアンモニウム・メタクリル酸２−ヒドロキシエチル共重合物、メタクリロイルエチルジメチルベタイン・塩化メタクリロイルエチルトリメチルアンモニウム・メタクリル酸メトキシポリエチレングリコール共重合体液、メトキシエチレン無水マレイン酸コポリマー、等の合成高分子化合物、カラギーナン、キサンタンガム、ゼラチン、デキストリン、天然ガム、エステルガム、変性スターチ、ミルクカゼイン等の天然高分子化合物、等の半合成高分子化合物を採用することができる。これらの樹脂は、単独または２種以上を組合せ用いることができる他、各々または他のものとの共重合物を使用することも可能である。【００４２】  また、増毛成分の塗布の後、耐水被膜部剤を塗布する際に増毛成分が乾くまでの待ち時間を短縮するためにも、また、増毛成分が耐水被膜部剤によって再溶解しないようにするためにも増毛成分再溶解防止隔離被膜部剤を用いるのがよい。この増毛成分再溶解防止隔離被膜部剤は増毛成分を塗着後、少し乾燥させた後、この増毛成分再溶解防止隔離被膜部剤を毛髪一本一本に行き渡るように塗布後乾燥させ、耐水被膜部剤を塗布すると言うように用いる。【００４３】  本願発明に用いる増毛成分再溶解防止隔離被膜部剤の成分としては、増毛部剤を毛髪に塗布後、増毛部剤がある程度乾燥した後に、その��毛部剤の増毛成分を次に塗布する耐水被膜部剤の溶剤や成分によって、増毛部剤を再溶解させてしまわない為の隔離被膜を形成するもの、言い換えれば増毛部剤および耐水被膜部剤に溶解性を示さない物であればよく、シリコーン系やフッ素系樹脂の低粘度物、若しくはラノリンなどの動物油、椿油などの植物油などを用いることが出来る。また、増毛部剤が耐水性のある接着樹脂によって組み立てられているときには、水に溶けアルコールには溶解度を持たないＨＥＣ、ＣＭＣ、ＣＰＣなどのセルロース樹脂の増粘物を用いるのが扱いやすく好ましい。
【発明の効果】
【００４４】  本願発明による「細くなった毛髪の増毛方法」によれば、一本一本の細くなった毛髪の表面に増毛部剤の被膜が形成され、続いてこの増毛部剤の被膜の全表面に耐水被膜部剤の被膜が形成される。しかも、前記の両被膜は毛髪に対して鞘状となり、その上に二重の鞘になることから強靭であり、外表面となる鞘状の被膜は耐水被膜であることから雨に打たれても、水泳や入浴をしても、さらには洗髪をしても支障のないといった優れたものである。  従って増毛効果は持続されるので、本格的な実施が、家庭において、また、理髪店、美容院において行われることが確実で、経済効果も期待できる。
【００４５】  本願発明の実施により、薄毛、即ち細くなった毛が太毛に蘇った人は、薄毛故の悩みから解放され、元気を取り戻す。薄毛の悩みの１つに、老化を意識して、必要以上のコンプレックスを抱き込み、その結果ストレスが増幅して、さらに薄毛化を促進、またストレスが増すといった具合で、本人の自信喪失は言うまでもないが、本人の家族や身近の人にも影響し、社会問題にまで発展するケースが増加していることを考えると、薄毛の人が本願発明によって前述のように薄毛故の悩みから解放され、元気を取り戻す効果は、社会貢献に大きく寄与することになる。
【図面の簡単な説明】
【００４６】
【図−１】従来の増毛方法・効果を説明するための概念図である。
【図−２】本願発明の増毛方法・効果を説明するための概念図である。
【図−３】本願発明の増毛方法・効果を説明するための概念図である。
【図−４】本願発明の増毛方法・効果を説明するための概念図である。
【図−１−１】従来の増毛方法・効果を説明するための縦断面図である。
【図−２−１】本願発明の増毛方法・効果を説明するための縦断面図である。
【図−３−１】本願発明の増毛方法・効果を説明するための縦断面図である。
【図−４−１】本願発明の増毛方法・効果を説明するための縦断面図である。
【図−１−２】従来の増毛方法・効果を説明するための切断面の概念図である。
【図−２−２】本願発明の増毛方法・効果を説明するための切断面の概念図である。
【図−３−２】本願発明の増毛方法・効果を説明するための切断面の概念図である。
【図−４−２】本願発明の増毛方法・効果を説明するための切断面の概念図である。
【写真１】
本願発明の実施例３の記録である。
【写真２】
本願発明の実施例３の記録である。
【写真３】
本願発明の実施例３の記録である。
【写真４】
本願発明の実施例３の記録である。
【符号の説明】
１、  毛髪２、  増毛成分２’、増毛成分３、  接着剤成分３’、接着剤成分４、  被膜コート剤４‘、被膜コート剤５、  頭皮６、  下地剤７、  増毛成分再溶解防止隔離被膜部剤
【図１】
2005194210.tif 000003
【図２】
2005194210.tif 000004
【図３】
2005194210.tif 000005
【図４】
2005194210.tif 000006
【図５】
2005194210.tif 000007
【図６】
2005194210.tif 000008
【図７】
2005194210.tif 000009
【図８】
2005194210.tif 000010
【手続補正書】
【提出日】平成16年6月10日(2004.6.10)
【手続補正１】
【補正対象書類名】明細書
【補正対象項目名】全文
【補正方法】変更
【補正の内容】
【発明の詳細な説明】
【技術分野】
【０００１】  本願発明は、人間の細くなった毛髪を人工的に太くする、細くなった毛髪の増毛方法である。
【背景技術】
【０００２】  従来、頭部における髪の薄い部分に増毛効果を得るためには、天然または人造の毛髪を実際に植毛し、または適宜の付着手段などによって装着することが行われている。しかしながら、このような手段においては、実施するには専門家による処置を必要とする上、多大の時間と費用を必要とするので、非常に煩瑣である。【０００３】  ところで、壮年性脱毛は３０代位からこめかみ付近の頭髪が薄くなり、やがて前頭部、後頭部の毛髪が少なくなっていく現象を言うが、実際に毛が抜け落ちるわけではなく、徐々に毛髪の太さと長さが小さくなっていくので、どちらかと言うと脱毛と言うより薄毛化していっているのである。これは毛周期の成長期が短縮して毛髪がまだ短いうちに成長が止まってしまうことと、次の成長期に生えてくる毛髪の太さが細くなることによることが知られている。壮年性脱毛は男性に限られるわけではなく、女性でも中年以降頭頂部を中心に薄毛化が進んでおり、薄毛化に悩む女性はおよそ９００万人とも見られている。【０００４】  最近では女性型脱毛も体内の性ホルモンバランスの崩れなどにより男性ホルモンの働きが強くなった結果生じると考えられており、両者をまとめて壮年性脱毛と呼ぶようになって来た。即ち３０代以降にみられる壮年性脱毛は多くの場合男女共毛が無くなっているのではなく、徐々に毛髪の太さと長さが小さくなって薄毛化していっているのである。【０００５】  そこで本願発明者はこの薄毛化した現象を回復させるために、種々検討した結果、細毛化している毛に厚い被膜を張り、その被膜によって増膜増量し、毛髪を太くする事によって、毛髪を増量させる方法を発明した。【０００６】  細くなった毛髪を太く見せようとする点で共通している従来の方法の１つとして、擬似増毛効果を得るために粉状物として短繊維物質を用い、粉状物を噴射する装置を用いてこれを毛髪などに静電気的に付着させることにより増毛効果を得られることが特開昭６２−２２５２６３号公報に示されている。しかしながら、特開昭６２−２２５２６３号公報に示されている手段では、粉末の付着状態が不安定かつ不確実であって適用後に粉末が容易に脱落してしまうため、増毛効果は実際上殆ど持続されず、実用上有効な増毛効果を得ることはできない。【０００７】  他方、特開平８−１４３４３４号や特開平９−８７１４６号公報に示されているような毛髪染色用のカラースプレーに増量粉体を加えた形の増毛エアゾール剤と称されるものも知られている。これらの擬似増毛部剤は、短繊維物質を用い、粉状物を噴射し静電気的に付着させることによる増毛効果に比して、増毛効果は劣るものの、着色効果や接着安定性の改善された商品である。しかしながら増毛効果を併せ持った一時的着色染毛剤であるカラースプレーの範囲を出無いものである。また、使用方法としてはいずれも頭髪をセットした後の毛髪に塗布し、必要に応じて定着剤であるヘアスプレーなどの固着性樹脂を吹き付けて増毛部分をその上から少しでも増毛部分がとれないようにコートして自然にはがれ落ちる迄の時間を少しでも延ばそうとするものである。このように粉体や顔料を定着させる方法としては全て一時的であり、雨が降れば剥がれ流れ落ちたり、染め上げ後の毛髪に触ると染料・顔料が剥げ落ちて、他物や他所に転移してしまったり、入浴した際に剥がれ流れ落ちる為に、入浴時髪に湯水がかからないようにするなどの必要があった。【０００８】  前述してきた様に、従来の増毛方法は鬘や擬毛を植毛若しくは接ぎ毛するような増毛法による永久増毛法を除いては、粉状物塗布による一時的な着色増毛方法である。前者において鬘的な擬毛の場合には被施工者が、その擬毛を付ける迄の覚悟的な決断と、鬘であるなどの幾分かの抵抗感と、万一外れたり、付けていることが周囲に知れたらどうしようかとの不安感などがあった。後者は、毎日塗布しなければならない煩わしさと、雨天時に於ける色落ちの不安感、加えてシャワーを使えない、プールに入れない等の問題点があり、それ故に例えば、仲間などと旅行で入浴した際にも頭髪に湯水が掛からないようにするなど余計な気をつかうなど問題点が多かった。
【発明の開示】
【発明が解決しようとする課題】
【０００９】  本願発明は前述の大きな欠点、即ち擬毛などを付ける覚悟的な決断や、鬘であるなどの少なからぬ抵抗感、不安感など、付けている間の不安感を持たせず、安価で簡便な増毛方法であり、且つ頭髪に対して着色性、増量性が良く、着色した色素の剥げ落ちが無い増毛方法を開発することを課題とする。
【課題を解決するための手段】
【００１０】  本願発明者はこのような現状に鑑み、上記の問題点を克服すべく、鋭意研究を行った結果、増毛部剤となる成分等を毛髪上に鞘状被膜として被せることによって、たとえそれぞれ（毛髪と増毛部剤、増毛部剤と被膜コート剤など）の密着（接着）強度が弱くても、毛髪上で作る該鞘状被膜は、鞘径（毛髪の直径）に対して鞘の長さ（毛髪の長さ）が可成り長くなる為に、毛髪上から決して抜け落ちる事はない増毛効果物を形成する事を見出し、本願発明を完成するに至った。
即ち、本願の発明に係る細くなった毛髪の増毛方法は、（１）細くなった毛髪の一本一本の表面全体に増毛部剤を定着固定させて毛髪を太くした後、この太くなった毛髪の一本一本の表面全体に耐水被膜部剤を定着固定させて、毛髪の一本一本の表面全体に増毛部剤と耐水被膜部剤からなる鞘状の被覆体を構成することを特徴とする細くなった毛髪の増毛方法。（２）増毛部剤に増毛料と接着樹脂からできているものを使用することを特徴とする前記（１）に記載の細くなった毛髪の増毛方法。（３）増毛料に少なくとも固形分と、着色剤からできているものを使用することを特徴とする前記（２）記載の細くなった毛髪の増毛方法。（４）耐水被膜部剤に耐水性樹脂からできているものを使用することを特徴とする前記（１）〜（３）のいずれかに記載の細くなった毛髪の増毛方法。（５）耐水性樹脂にアクリル酸オクチルアミド・アクリル酸エステル共重合体の非中和物、酢酸ビニル・クロトン酸共重合体の非中和物、クロトン酸・酢酸ビニルネオデカン酸ビニル共重合体の非中和物、アクリル酸オクチルアクリルアミド・アクリル酸ヒドロキシプロピル・メタアクリル酸ブチルアミノエチル共重合体の非中和物、アクリル酸オクチルアクリルアミド・アクリル酸ヒドロキシプロピル・メタアクリル酸ブチルアミノエチル共重合体の非中和物、ウレタン樹脂、シリコーン樹脂、ウレタン変性樹脂、シリコーン変性樹脂から選ばれる１以上のものを使用することを特徴とする前記（４）に記載の細くなった毛髪の増毛方法。（６）耐水被膜部剤の溶剤に低級アルコールまたは低級炭化水素が使われているものを使用することを特徴とする前記（４）また（５）のいずれかに記載の細くなった毛髪の増毛方法。（７）増毛部剤にエアゾール化されたものを使用することを特徴とする前記（１）〜（６）のいずれかに記載の細くなった毛髪の増毛方法。（８）耐水被膜部剤にエアゾール化されたものを使用することを特徴とする前記（１）〜（７）のいずれかに記載の細くなった毛髪の増毛方法。（９）増毛部剤の内容成分に非水溶性成分を使用することを特徴とする前記（１）〜（８）のいずれかに記載の細くなった毛髪の増毛方法。（１０）耐水性被膜部剤に１０重量パーセント以下の増毛部剤を加えて使用することを特徴とする（１）〜（９）のいずれかに記載の細くなった毛髪の増毛方法。（１１）増毛部剤の定着固定に続いて、耐水被膜部剤の定着固定を以って１セットとする増毛工程を２回以上繰り返すことを特徴とする前記（１）〜（１０）のいずれかに記載の細くなった毛髪の増毛方法。（１２）細くなった毛髪に増毛部剤を定着固定する前処理として細くなった毛髪の一本一本の表面全体に下地剤を塗布しておくことを特徴とする前記（１）〜（１１）のいずれかに記載の細くなった毛髪の増毛方法。（１３）増毛部剤の定着固定に続いて、耐水被膜部剤の定着固定を以って１セットとする増毛工程を１セット以上実施の毛髪に増毛部剤を定着固定する前処理として毛髪の一本一本の表面全体に下地剤を塗布しておくことを特徴とする前記（１２）に記載の細くなった毛髪の増毛方法。（１４）細くなった毛髪の一本一本の表面全体に増毛部剤を定着固定させて毛髪を太くした後、この太くなった毛髪の一本一本の表面全体に増毛成分再溶解防止隔離被膜部剤を定着固定させてこの太くなった毛髪の一本一本の表面全体に耐水被膜部剤を定着固定させて、毛髪の一本一本の表面全体に増毛部剤と耐水被膜部剤からなる鞘状の被覆体を構成することを特徴とする前記（１）〜（１３）のいずれかに記載の細くなった毛髪の増毛方法。（１５）増毛成分及び耐水被膜成分の再溶解防止隔離被膜部剤にシリコン系樹脂低粘度物、フッ素系樹脂低粘度物、動物油、植物油、セルロース系樹脂から選ばれる１以上のものを使用することを特徴とする前記（１４）に記載の細くなった毛髪の増毛方法である。
【発明を実施するための最良の状態】
【００１１】  以下本願発明を適用した具体的な実施形態について図面を参照しながら説明する。図−１と図−２は従来の増毛法の増毛持続効果と本願発明の増毛持続効果を比較説明するための概念図であり、図−２を含め図−３及び図−４は本願発明の増毛方法・効果を説明するための概念図である。尚、本願発明の説明をし易くするために、増毛の為に行う構成成分剤をＡ剤、被膜コートの為に行う構成成分剤をＢ剤と呼び以下説明する。以下、図中、１は毛髪、２は増毛成分、２‘は増毛成分、３は接着剤成分、３’は接着剤成分、４は被膜コート剤、４‘は被膜コート剤、５は頭皮、６は下地剤、７は増毛成分再溶解防止隔離被膜部剤を示す。
【００１２】  図−１は従来の短繊維物質や紛状物を噴射塗布するタイプの増毛部剤を用いた場合の毛髪の状態である。前述してきたような従来の一時的増毛方法は全て増毛成分を塗布して毛髪を多く見せるようにするものであり、増毛処理後に櫛などを通すと増毛効果が弱くなるので通常はセットした後の毛髪に増毛部剤を塗布する。図−１はセットした後の毛髪に増毛部剤を塗布し、暫くして後、増毛部剤成分（粉体）が毛髪から剥げ落ちにくくする為に被膜コート剤（ヘアスプレー）で被膜処理した後の毛髪の状態を示す。即ち、Ａ剤の増毛部剤を塗布した後、櫛で解かすことなく増毛部剤が毛髪から剥がれ落ちないように注意しながらＢ剤の被膜コート剤を塗布し、そのまま乾燥させた後の毛髪の状態を示す。
【００１３】  図−２は本願発明の方法を用いて処理したときの場合を示す。本願の発明の場合は、Ａ剤である増毛部剤を塗布した後、櫛や手指で解かし毛髪の一本一本の表面全体に増毛部剤成分が行き渡るように展着乾燥した後、Ｂ剤である耐水被膜部剤を塗布し、再び櫛や手指で解かしつつ毛髪の一本一本の表面全体（増毛部剤成分の塗膜上に）に耐水被膜部剤成分が行き渡るように展着させつつ乾燥させた後の毛髪の状態を示す。
【００１４】  ここで図−１−１、図−２−１はそれぞれの状態に於ける縦断面図を示し、図−１−２及び図−２−２はそれぞれの状態に於けるＡ−Ｂの部分で切断した時の切断面及びＡ−Ｂの部分より上部の毛髪の状態を示す。図−１−１に示すようにＡ剤の塗布後、Ｂ剤を塗布し櫛で解かすことなく処理した場合には、毛髪の上には毛髪とＡ剤とＢ剤が、毛髪にＡ剤とＢ剤の皮蓋を被せたような状態、言い換えればにぎり寿司のしゃりとネタのような関係で例えばしゃりの上に卵焼きを乗せ、その上に海苔を被せた様な状態で塗膜されているのであり、毛髪表面と増毛部剤との間の接着強度は単に増毛部剤に含む接着樹脂によるものでしかなくまた、例え被膜剤であるヘアスプレーの接着強度が増毛部剤の接着強度より強くてもヘアスプレーが増毛部剤を余すこと無く完全に覆うような形で被膜しない限り、毛髪上からＡ剤の剥がれ落ちを十分に止めることは出来ない。
【００１５】  図−２に示すように、櫛を通して毛髪の表面にＡ剤、Ｂ剤それぞれが十分毛髪を包むような形に塗着するようにした本願発明の実施の場合には、図−２−１に示すように、Ａ剤及びＢ剤がそれぞれ刀の鞘のような状態で毛髪やＡ剤の周上に被膜するので、Ａ剤は毛髪を、Ｂ剤は毛髪及びＡ剤を内蔵する形で保護する事となり、Ａ剤及びＢ剤は共にそれぞれ（毛髪と増毛部剤、増毛部剤と被膜コート剤など）の間の密着（接着）強度が弱くても、それぞれの接着強度には関係することなく次の理由で抜け落ちることはない。即ち、Ａ剤やＢ剤の鞘状体は、鞘径（毛髪の直径）に対して鞘の長さ（毛髪の長さ）が可成り長い為に毛髪やＡ剤の上から決して抜け落ちる事はないのである。また、増毛部剤であるＡ剤はＢ剤である耐水被膜部剤が鞘状にＡ剤の上から被膜するために、Ａ剤は毛髪の上から決して剥げ落ちる事はないし、毛髪及びＡ剤の上に被膜した鞘状体のＢ剤である耐水被膜部剤は前述のようには毛髪及びＡ剤の上から決して抜け落ちる事はないのに増して、Ｂ剤は堅固な耐水性被膜樹脂体即ち、耐水被膜部剤であるために雨に降られて直接かかったり、洗髪によっても落ちない強固な増毛効果が得られる事となる。
【００１６】  実際に図−１に示す従来方法と、図−２に示した本願発明の実施方法による増毛処理を実施し、温湯を用い洗髪を行った所、従来方法である前者は増毛成分の殆どが温湯に流れ落ちてしまい増毛効果は殆ど消失したが、本願発明の実施方法による後者は僅かの増毛物の欠片が温湯中に流出したものの増毛効果に減少はみられなかった。
【００１７】  図−３は本願発明の方法を用いて重複処理したときの場合を示す。Ａ剤である増毛部剤を塗布した後、櫛や手指で解かし毛髪の一本一本の表面全体に増毛部剤成分が行き渡るように展着乾燥した後、Ｂ剤を塗布し、再び櫛や手指で解かしつつ毛髪の一本一本の表面全体（増毛部剤成分の塗膜上に）に耐水被膜部剤成分が行き渡るように展着させつつ乾燥させた。その後、再びＡ剤である増毛部剤を塗布した後、櫛や手指で解かし毛髪の一本一本の表面全体に増毛部剤成分が行き渡るように展着乾燥した後に更にＢ剤を塗布し、再び櫛や手指で解かしつつ毛髪の一本一本の表面全体（増毛部剤成分の塗膜上）に耐水被膜部剤成分が行き渡るように展着させつつ乾燥させた後の毛髪の状態を示す。このように重複処理を施すことによって、より大きな増毛効果を得ることができるのは勿論、希薄な増毛部剤を何重にも積み重ねる方が、増毛部剤を一度で厚塗りした場合よりしなやかで強靭な鞘状被膜を得ることができる。
【００１８】  図−４は本願発明の方法を用いて下地剤と増毛成分再溶解防止隔離被膜部剤を用いた場合の状態を示す概念図である。前処理として細くなった毛髪の一本一本の表面全体に下地剤を塗布し、続いて、毛髪の一本一本の表面全体に増毛部剤を定着固定させて毛髪を太くした後、この太くなった毛髪の一本一本の表面全体に増毛成分再溶解防止隔離被膜部剤を定着固定させて後、この太くなった毛髪の一本一本の表面全体に耐水被膜部剤を定着固定させて、毛髪の一本一本の表面全体に増毛部剤と耐水被膜部剤からなる鞘状の被覆体を構成乾燥させた後の毛髪の状態を示す。
【００１９】  図−２−１、図−３−１及び図−４−１はそれぞれの状態に於ける縦断面図を示し、図−２−２、図−３−２及び図−４−２はそれぞれの状態に於けるＡ−Ｂの部分で切断した時の切断面及びＡ−Ｂの部分より上部の毛髪の状態を示す。図−１−１に示すように毛髪の上にＡ剤の塗布後、櫛や手指で解かすことなくＢ剤の被膜剤を塗布した場合には、毛髪にＡ剤とＢ剤の皮蓋を被せたような状態、言い換えればにぎり寿司のしゃりとネタのような関係で、例えばしゃりの上に卵焼きを乗せ、その上に海苔を被せた様な状態で塗膜されているのであり、毛髪表面と増毛部剤との間の接着強度は単に増毛部剤に含む接着樹脂によるものでしかなく、また、例え被膜剤であるヘアスプレーの接着強度が増毛部剤の接着強度より強くてもヘアスプレーが増毛部剤を余すこと無く完全に覆うような形で被膜しない限り、毛髪上からＡ剤の剥がれ落ちを十分に止めることは出来ない。
【００２０】  本願発明の様に櫛を通して毛髪の表面にＢ剤が十分毛髪を包むような形に塗着するようにした場合には、図−２、図−３及び図−４に示すように、Ｂ剤が刀の鞘のような状態で毛髪及びＡ剤の周上に固まるので、毛髪及びＡ剤を内蔵する形で保護することとなり、Ａ剤の接着力が万一小さくても、接着力には関係なく、該鞘状被膜は、鞘径（毛髪の直径）に対して鞘の長さ（毛髪の長さ）が可成り長い為に、毛髪及びＡ剤の上に被膜した鞘状体の堅固な耐水性被膜樹脂体が毛髪及びＡ剤の上から決して抜け落ちる事はない。しかもＢ剤は耐水性であるために雨にかかったり、洗髪によって落ちない強固な増毛効果が得られる事となる。
また、Ｂ剤の耐水被膜部剤をトリートメント剤等の薬剤に適応するような製剤とすることによって、処理乾燥後の毛髪上に自由にトリートメント剤やセット剤を塗布し髪型を整えることが可能である上、処理後に一時的染毛剤を塗布することによってカラーリングする事も可能である。
【００２１】
【実施例】実施例１
実施例１〜３及び比較例１〜３について、何れも、次の成分の増毛部剤原液を作った。Ａ剤（増毛成分液剤）    カーボンブラック１０重量％を含むＮ−メタクロイルオキシエチルＮ，Ｎ−ジメチルアンモニウム−Ａ−Ｎ−メチルカルボキシベタイン・メタクリル酸アルキルエステル共重合液                        ２０．７重量％
シリコーン                                １．２重量％
セスキオレイン酸ソルビタン                １．２重量％
タルク                                  ３４．８重量％
エチルアルコール                        ４２．１重量％
合計  １００．０重量％
Ｂ剤（耐水性の被膜部剤）
未中和アクリルポリマー                  ６０．０重量％
ジメチルシリコーン                        ５．０重量％
エチルアルコール                        ３５．０重量％
合計  １００．０重量％
上記Ａ剤（増毛成分液剤）を適量手のひらに採り、毛髪に擦りつけるような形で塗り伸ばした。その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥し、十分に乾燥ができたところで、Ｂ剤（耐水性の被膜部剤）を適量手のひらに採り、Ｂ剤をＡ剤の塗着した毛髪に絡めるような形に塗布し、手を拝むような形に摺り合わせながら毛髪一本一本に十分Ｂ剤が余すところ無く絡むように塗布した。その後毛髪を櫛で軽く解きほぐし、乾燥した時点で毛髪同士が密着（接着）しないように、表面に接着性がなくなる程度に表面乾燥するまでしばらく櫛で解きほぐすようにしながら乾燥した。その後、ドライヤー等を用いながら十分に乾燥したところで軽く洗髪し、水性成分は洗い流した後、希望の髪型にセットした。【００２２】実施例２
上記Ａ剤（増毛成分液剤）を６５重量％、液化石油ガス３５重量％を耐圧容器に詰めてエアゾール製品としたものをＡ剤（増毛成分液剤エアゾール）とした。
上記Ａ剤を毛髪に増毛効果が十分備わるまでの適量を毛髪に塗布した。その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥させ、十分に乾燥ができたところで、Ｂ剤（耐水性の被膜部剤）を適量手のひらに採り、Ｂ剤を毛髪に絡めるような形に塗布し、手を拝むような形に摺り合わせながら毛髪一本一本に十分Ｂ剤が余すところ無く絡むように塗布した。その後毛髪を櫛で軽く解きほぐし、乾燥した時点で毛髪同士が絡み接着しないように表面に接着性がなくなる程度に表面乾燥するまでしばらく櫛で解きほぐすようにしながら乾燥させた後、ドライヤーを用いて乾燥した。十分に乾燥したところで軽く洗髪し、水性成分は洗い流した後、希望の髪型にセットした。【００２３】実施例３
実施例２と同じく前述のＡ剤（増毛成分液剤）を６５重量％、液化石油ガス３５重量％を耐圧容器に詰めてエアゾール製品としたものをＡ剤（増毛成分液剤エアゾール）とした。また、前述のＢ剤（耐水性の被膜部剤）を５５重量％、液化石油ガス５０重量％とジメチルエーテルの５０重量％からなる噴射剤を４５重量％用い耐圧容器に詰めてエアゾール製品としたものをＢ剤（耐水性の被膜部剤エアゾール）とした。
上記Ａ剤（増毛成分液剤エアゾール）を毛髪に増毛効果が十分備わるまでの適量を毛髪に塗布した。その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥させた後、十分に乾燥ができたところで、髪を前方に解きあげＢ剤（耐水性の被膜部剤エアゾール）を毛髪に絡めるような形に万遍なく塗布した。次に毛髪を後方に解きあげ再びＢ剤を毛髪に絡めるような形に万遍なく塗布した。この操作を、毛髪を左右に解きあげた状態でも同様に行い、その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥させた後、ドライヤーを用いて乾燥した。十分に乾燥したところで軽く洗髪し、水性成分は洗い流した後希望の髪型にセットした。【００２４】実施例４
実施例４について、次の成分の増毛部剤原液及び耐水被膜部剤原液を作った。
Ａ剤（増毛成分液剤）
Ａ−１剤：短繊維増毛部剤
黒色短繊維                    １００．０重量％
Ａ−２剤：短繊維定着剤
Ｎ−メタクロイルオキシエチルＮ，Ｎ−ジメチルアンモニウム−Ａ−Ｎ−メチルカルボキシベタイン・メタクリル酸アルキルエステル共重合液
２０．０重量％
シリコーン                                １．２重量％
エチルアルコール                        ７８．８重量％
合計  １００．０重量％
Ｂ剤（耐水性の被膜部剤）
未中和アクリルポリマー                  ６０．０重量％
ジメチルシリコーン                        ５．０重量％
エチルアルコール                        ３５．０重量％
合計  １００．０重量％
前述のＡ−２剤を６０重量％、及び液化石油ガス５０重量％とジメチルエーテル５０重量％からなる噴射剤が４０重量％となる比率で耐圧容器に詰めてエアゾール製品としたものをＡ剤エアゾール（増毛成分短繊維定着剤エアゾール）とした。また、前述のＢ剤（耐水性の被膜部剤）が５５重量％、及び液化石油ガス５０重量％とジメチルエーテル５０重量％からなる噴射剤が４５重量％となる比率で耐圧容器に詰めてエアゾール製品としたものをＢ剤エアゾール（耐水性の被膜部剤エアゾール）とした。
上記Ａ−１剤（黒色短繊維）を短繊維噴射器に入れ、前方に解きあげた毛髪に振りかけて細い毛髪部分に静電塗着させた。その後Ａ−２剤（増毛成分短繊維定着剤エアゾール）を毛髪にふりかけてある黒色短繊維が飛んでしまわないように、注意深くそっと頭髪に噴射して、毛髪に付着している黒色短繊維を毛髪上に固着させた。その後毛髪をそっと櫛で軽く解きほぐし、乾燥した時点で毛髪同士が絡み接着しないように、表面に接着性がなくなる程度に表面乾燥するまでしばらく櫛で解きほぐすようにしながら乾燥し、再び櫛で毛髪を後ろ方向に解かしつつ毛髪の一本一本の表面全体（増毛部剤成分の塗膜上）に耐水被膜部剤成分が行き渡るように展着させつつ乾燥させた後、十分に乾燥ができたところで髪を前方に解きあげＢ剤エアゾールを毛髪に絡めるような形に万遍なく塗布した。次に毛髪を後方に解きあげ再びＢ剤エアゾールを毛髪に絡めるような形に万遍なく塗布した。この操作を、毛髪を左右に解きあげた状態でも同様に行い毛髪の一本一本の表面全体に行き渡るように万遍なく塗布した。その後毛髪を櫛で軽く解きほぐし、乾燥した時点で毛髪同士が絡み接着しないように、表面に接着性がなくなる程度に表面乾燥するまでしばらく櫛で解きほぐすようにしながら乾燥させた後、ドライヤーを用いて乾燥した。十分に乾燥したところで軽く洗髪し水性成分は洗い流した後、希望の髪型にセットした。【００２５】比較例１
実施例２と同じく上記Ａ剤（増毛成分液剤）を６５重量％、液化石油ガス３５重量％を耐圧容器に詰めてエアゾール製品としたものをＡ剤（増毛成分液剤エアゾール）とした。また、前述のＢ剤（耐水性の被膜部剤）を５５重量％、液化石油ガス５０重量％とジメチルエーテルの５０重量％からなる噴射剤を４５重量％用い耐圧容器に詰めてエアゾール製品としたものをＢ剤（耐水性の被膜部剤エアゾール）とした。
上記Ａ剤（増毛成分液剤エアゾール）を毛髪に増毛効果が十分備わるまでの適量を毛髪に塗布した後、ドライヤーを用いて乾燥し、十分に乾燥ができたところで、Ｂ剤（耐水性の被膜部剤エアゾール）を毛髪に上記Ａ剤の被塗布部分を覆うように万遍なく塗布した。【００２６】比較例２
実施例２と同じく上記Ａ剤（増毛成分液剤）を６５重量％、液化石油ガス３５重量％を耐圧容器に詰めてエアゾール製品としたものをＡ剤（増毛成分液剤エアゾール）とした。また、Ｂ剤（耐水性の被膜部剤）を通常のヘアスプレーに変えてテストした。尚、本比較品に用いた処方は次の通りであった。
Ｎ−メタクロイルオキシエチルＮ，Ｎ−ジメチルアンモニウム−Ａ−Ｎ−メチルカルボ  キシベタイン・メタクリル酸アルキルエステル共重合液
２０．６重量％
ジメチルシリコーン                        １．２重量％
セスキオレイン酸ソルビタン                １．２重量％
エチルアルコール                        ７７．０重量％
合計  １００．０重量％
上記原液を５５重量％、液化石油ガス５０重量％とジメチルエーテルの５０重量％からなる噴射剤を４５重量％用い耐圧容器に詰めてエアゾール製品としたものをＢ剤（ヘアスプレーエアゾール）とした。
上記Ａ剤（増毛成分液剤エアゾール）を毛髪に増毛効果が十分備わるまでの適量を毛髪に塗布した後、ドライヤーを用いて乾燥し、十分に乾燥ができたところで、Ｂ剤（ヘアスプレーエアゾール）を毛髪に上記Ａ剤の被塗布部分を覆うように万遍なく塗布した。【００２７】  上記実施例１、実施例２、実施例３、実施例４、比較例１および比較例２について、それぞれの処理後３時間たってから、次の方法で洗髪試験を行った。まず４０度の温湯にて湿らせたタオルで髪を湿潤させたまま１０分間放置した。その後、それぞれについて洗面器に満たした４０度の温湯にて洗髪試験を行った結果、比較例１および比較例２については増毛部剤が殆ど温湯中に溶け出し、毛髪の増毛効果はほとんど消失したが、実施例１、実施例２、実施例３および実施例４の何れもが、一部有色の欠片が温湯中に浮遊しているのが見られたものの、増毛部剤の温湯への溶出は見られなかった。また増毛効果も持続していた。この差は顕著であった。図−５〜８は実施例３の様子を記録した写真である。図−５は実施前の洗髪直後の頭髪の状態、図−６は施工直後の頭髪の状態、図−７は温湯で洗髪した洗面器内の温湯の状態、図−８は実施後の洗髪直後の頭髪の状態である。【００２８】  本願発明に用いるＡ剤（増毛成分液剤）としてはＡ剤中に少なくとも増毛成分と接着剤成分を共有する一液型であっても良いし、増毛成分を塗布後、定着成分樹脂液を塗布して定着後、その毛髪を櫛でとかす事が可能ならば、例えば、短繊維物質や紛状物である増毛成分を毛髪上に静電塗着させた後、それが取れない様に注意しながら定着成分樹脂液を塗布し、増毛成分を毛髪上に定着させるような形の２工程をもって増毛部剤を構成してもよい。本願で用いる増毛成分としては、毛髪につけることの出来る大きさの増毛成分、例えば従来よりヘアカラーに用いられている顔料または／および顔料増量剤、固形分粉体、短繊維物質などの粉状物など擬似増毛効果を有するものを種々用いることが出来る。上記の増毛成分としては、黄酸化チタン、ベンガラ、黒酸化鉄、紺青、酸化クロム、群青、カーボンブラック、アンバー、カラミン、フミン酸、墨汁等顔料のほか、固形分粉体としては無水ケイ酸、ケイ酸マグネシウム、タルク、カオリン、ベントナイト、セリライト、雲母チタン、酸化セリウム、酸化ジルコニウム、酸化亜鉛、酸化チタン、沈降性炭酸カルシウム、酸化アルミニウム、ケイ酸アルミマグネシウム、硫酸カルシウム、チョーク粉、軽石粉、真珠粉、蚕繭粉、粉末結晶セルロース、胡粉、羊毛粉、綿繊維粉、スターチ、発泡スチロール樹脂粉末、ユリア樹脂微粉末の、何れか１種または混合物として採用することができる。【００２９】  また、上記の接着樹脂としては、頭髪上に増毛成分を塗着させる役目をする薬剤である。特に、接着樹脂には、増毛成分を毛髪に塗着させた後、乾燥後も固形分を毛髪上に固定する作用を奏するものを採用する。接着樹脂としては、毛髪に対して親和性のある樹脂であれば良く、樹脂成分としては親水性、耐水性を問わない。しかし、万一耐水性被膜剤に傷や摩耗などの損傷が生じた場合に増毛成分が剥げ落ちないようにするためには接着樹脂は耐水性で有るのが好ましい。この事は接着樹脂のみに係わらず増毛部剤を構成する成分全てが耐水性で有ることはより好ましい。【００３０】  接着樹脂の具体例としては、ポリビニルアルコール、ポリビニルピロリドン、ポリアクリルアミド、ポリアクリル酸塩、アクリル樹脂アルカノールアミン液、Ｎ−メタクロイルオキシエチルＮ，Ｎ−ジメチルアンモニウム−Ａ−Ｎ−メチルカルボキシベタイン・メタクリル酸アルキルエステル共重合体液、メタクリロイルエチルジメチルベタイン・塩化メタクリロイルエチルトリメチルアンモニウム・メタクリル酸２−ヒドロキシエチル共重合物、メタクリロイルエチルジメチルベタイン・塩化メタクリロイルエチルトリメチルアンモニウム・メタクリル酸メトキシポリエチレングリコール共重合体液、メトキシエチレン無水マレイン酸コポリマー、等の合成高分子化合物、カラギーナン、キサンタンガム、ゼラチン、デキストリン、天然ガム、エステルガム、変性スターチ、ミルクカゼイン等の天然高分子化合物、メチルセルロース、カルボキシメチルセルロース、カルボキシビニルポリマー、ヒドロキシエチルセルロース、カチオン化ヒドロキシエチルセルロース等の半合成高分子化合物を採用することができる。これらの樹脂は、単独または２種以上を組合わせ用いることができる他、各々または他のものとの共重合物を使用することも可能である。【００３１】  更に、増毛部剤に着色剤を加えて、増毛ヘアカラーとして採用することが好ましい。着色剤としては、タール色素、赤色２号、褐色２０１号、青色２０３号、黄色４０２号、緑色４０１号、紫色４０１号、黒色４０１号等の染料、黄酸化チタン、ベンガラ、黒酸化鉄、群青、紺青、酸化クロム、カーボンブラック、アンバー、カラミン、フミン酸、墨汁等顔料のほか、カロチン、クェルセチン、ラッカイン酸、クロロフィリン、ベタニン、カカオ色素、クルクミン、カルミン酸、グロブリン、烏賊墨、塩酸ベルベリン、リボフラビン、銅クロロフィリンＮＡ、ヘマティン、ヘマチン、アズレンなどの天然色素の何れか１種または混合物として採用することができる。【００３２】  増毛部剤の構成成分としては、固形分（着色剤を含有する場合を含む）２０〜９０重量部に対して接着樹脂を８０〜１０重量部とするのが好ましく、より好ましくは固形分を４０〜６５重量部、接着樹脂を６０〜３５重量部の範囲で処方するのが塗布時の作業性が良く、扱いやすい。また、用いる接着樹脂によるが、一般的に乾燥性の向上と、増毛部剤をエアゾール化するに当って、該エアゾール増毛部剤の内容組成物として処方する場合には溶剤を加えて希釈する必要がある。この場合、上記増毛部剤成分９５〜１５重量部に対して５〜８５重量部の溶剤を用いるのが良い。【００３３】  溶剤を加えることによって原液の粘度が下がるために、原液を容器（エアゾール缶）に充填する際には好ましい結果を得るが溶剤の揮発性が悪いと増毛効果に悪影響を及ぼす。このために溶剤は揮発性溶剤であることが好ましく、揮発性溶剤としては被塗布部材上で比較的蒸発、気化し易い物質、例えば、エタノール、ＩＰＡ等の低級アルコール、イソペンタン、ヘキサン等の低分子炭化水素等が好ましい。これらの内でも、特に接着樹脂、着色剤等との相溶性、溶解度、臭いなどを考慮すると、エタノールが最も���ましい。【００３４】  作業性及び増膜（増量）効果を発揮させやすくするためには、一回の塗布量（一回あたり用いる増毛部剤量）が遅くとも１０分以内で全量乾燥するような処方とする事が好ましい。これは用いる増毛部剤の構成成分、即ち固形分（着色剤を含有する場合を含む）と接着樹脂の混合比、また溶剤を加えた場合には固形分、接着樹脂及び溶剤の混合比の適値を検討する事によって任意に設定できる。この乾燥時間は、更に好ましくは３分以内に乾燥するような処方とする事が効果的である。何故なら、上記増毛部剤を毛髪に増毛効果が十分備わるまでの適量を毛髪に塗布し、毛髪を櫛で軽く解きほぐし、乾燥した時点で毛髪同士が絡み接着しないようにする作業中、櫛で解きほぐして間もなく表面に接着性がなくなり毛髪同士が絡み接着しなくなることによって、櫛での解きほぐし作業が少なくなるので櫛通り回数が少ない分、積層された固形分が崩されること無く固まっていくので増毛効果が顕著であると共に、施工者（作業者）も被施工者も疲れないうちに作業が運んでいくので好適である。【００３５】  また、上記の原液は、増毛成分と、接着樹脂と、着色剤、揮発性溶剤の他に、界面活性剤、潤滑剤、可塑剤等を含有させることが出来る。界面活性剤としては、着色成分液の成分として用いる上記増毛部剤に用いる増毛成分、接着樹脂、及び着色剤との相溶性等に問題が無い限りアニオン性、ノニオン性、カチオン性、両性界面活性剤の何れでも採用することができる。これらの界面活性剤を使用する場合、当該界面活性剤全体が占める割合は全成分中２０％以下であることが望ましい。
潤滑剤は、エアゾール増毛部剤を毛髪に塗布して後の塗り伸ばし性の向上や、乾燥後の櫛通り性の向上のために用いる。潤滑剤としては、低重合度のシリコーンその他種々の公知の潤滑性油剤を用いることができる。また、可塑剤としては高級アルコール類、グリコール類等や高級脂肪酸類の他前述の活性剤、潤滑剤をもって代用することも可能である。【００３６】  更に、増毛部剤には、上記界面活性剤と潤滑剤以外に、必要に応じて溶剤、可塑剤、保湿剤、紫外線防止剤、艶出剤その他有効成分を配合することができる。
原液のその他の成分として、高級アルコール、ピロリドンカルボン酸塩、アミノ酸、上記以外の公知の湿潤剤、防腐剤、殺菌剤、ビタミン及びその誘導体、キレート剤、粘度調整剤、起泡剤、金属防錆剤、動植物エキス、抗酸化剤や香料を、必要に応じて配合することができる。【００３７】  噴射剤としては、ＬＰＧやＤＭＥ、フッ化炭化水素（Ｆ１３４Ａなど）等の液化ガスを用いることができる。噴射剤としては、このような液化ガスの他、炭酸ガス、亜酸化窒素ガス、窒素ガス等の圧縮ガスを採用することができる。
噴射剤は、耐圧容器内における３５℃での内圧が０．２〜０．８ＭＰの範囲になるように充填するのがよい。【００３８】  エアゾール増毛着色剤全体を１００重量％とした場合、上記の噴射剤を、そのうちの７０重量％未満とするのが好ましい、特に、噴射剤を６３〜６８重量％とするのが増毛部剤の飛び散りがある程度抑えられている状態で、且つ、塗布後の乾燥性に優れるので好ましい。【００３９】  耐水被膜部剤としては耐水性であることが重要であり、また絶対条件である。
上記の耐水被膜部剤となる耐水性樹脂としては、頭髪上に増毛成分が、雨やシャワー、湯洗などによって、増毛成分が毛髪から剥がれ落ちないようにさせる為に毛髪の表面に鞘状に塗膜し増毛成分を保護する役目をする薬剤である。特に、耐水性樹脂には、外部からの水の侵入を防ぎ増毛成分の剥がれや膨潤を防ぎ且つ、セット時の櫛通りやつやなど外観的にも優れているものが望まれる。その点から樹脂成分としては従来より頭髪用のセット剤として用いられている樹脂のなかで、耐水性に優れたものを選ぶのが良いが、樹脂成分としては耐水性が重要な要件であるために、残念ながら従来頭髪用のセット剤として用いられている成分はセット性が良いこと、型崩れのしない（耐湿性が良い）ことに加えて、洗髪性の良いことが条件であるために、従来の頭髪用セット剤樹脂ならどれでも良いという訳にはいかず、そのまま若しくは応用して用いることの出来るのは従来の化粧用樹脂の数パーセントでしかない。【００４０】  本願発明の耐水被膜部剤に用いることの出来る典型的な耐水性樹脂としては、アクリル酸オクチルアミド・アクリル酸エステル共重合体の非中和物、酢酸ビニル・クロトン酸共重合体の非中和物、クロトン酸・酢酸ビニルネオデカン酸ビニル共重合体の非中和物、アクリル酸オクチルアクリルアミド・アクリル酸ヒドロキシプロピル・メタアクリル酸ブチルアミノエチル共重合体の非中和物、アクリル酸オクチルアクリルアミド・アクリル酸ヒドロキシプロピル・メタアクリル酸ブチルアミノエチル共重合体の非中和物などや、ウレタン樹脂、シリコーン樹脂、ウレタン変性樹脂、シリコーン変性樹脂等を使用できる。これらの樹脂は、単独または２種以上を組合せ用いることができる他、各々または他のものとの共重合物を使用することも可能である。尚、非中和物とは樹脂の未中和物を指す。【００４１】  毛髪上に本願発明の増毛処理を行う上で、毛髪の表面状態を均一にすることは効果を均一にするためにも効果を挙げる為にも毛髪上に下地処理をほどこす事が好ましい。この下地剤の成分としては増毛部剤に用いる接着樹脂と相性の良いものがよく、出来れば本願発明を実施する際に用いる増毛部剤に用いた同一もしくは同系の樹脂を溶剤（低級アルコールが好ましい）で希釈したものを下地剤として用いる。即ち、下地剤として用いることの出来る成分は、増毛部剤の接着樹脂として用いることの出来る樹脂であるポリビニルピロリドン、ポリビニルアルコール、ポリアクリルアミド、ポリアクリル酸塩、アクリル樹脂アルカノールアミン液、Ｎ−メタクロイルオキシエチルＮ，Ｎ−ジメチルアンモニウム−Ａ−Ｎ−メチルカルボキシベタイン・メタクリル酸アルキルエステル共重合体液、メタクリロイルエチルジメチルベタイン・塩化メタクリロイルエチルトリメチルアンモニウム・メタクリル酸２−ヒドロキシエチル共重合物、メタクリロイルエチルジメチルベタイン・塩化メタクリロイルエチルトリメチルアンモニウム・メタクリル酸メトキシポリエチレングリコール共重合体液、メトキシエチレン無水マレイン酸コポリマー、等の合成高分子化合物、カラギーナン、キサンタンガム、ゼラチン、デキストリン、天然ガム、エステルガム、変性スターチ、ミルクカゼイン等の天然高分子��合物、等の半合成高分子化合物を採用することができる。これらの樹脂は、単独または２種以上を組合せ用いることができる他、各々または他のものとの共重合物を使用することも可能である。【００４２】  また、増毛成分の塗布の後、耐水被膜部剤を塗布する際に増毛成分が乾くまでの待ち時間を短縮するためにも、また、増毛成分が耐水被膜部剤によって再溶解しないようにするためにも増毛成分再溶解防止隔離被膜部剤を用いるのがよい。この増毛成分再溶解防止隔離被膜部剤は増毛成分を塗着後、少し乾燥させた後、この増毛成分再溶解防止隔離被膜部剤を毛髪一本一本に行き渡るように塗布後乾燥させ、耐水被膜部剤を塗布すると言うように用いる。【００４３】  本願発明に用いる増毛成分再溶解防止隔離被膜部剤の成分としては、増毛部剤を毛髪に塗布後、増毛部剤がある程度乾燥した後に、その増毛部剤の増毛成分を次に塗布する耐水被膜部剤の溶剤や成分によって、増毛部剤を再溶解させてしまわない為の隔離被膜を形成するもの、言い換えれば増毛部剤および耐水被膜部剤に溶解性を示さない物であればよく、シリコーン系やフッ素系樹脂の低粘度物、若しくはラノリンなどの動物油、椿油などの植物油などを用いることが出来る。また、増毛部剤が耐水性のある接着樹脂によって組み立てられているときには、水に溶けアルコールには溶解度を持たないＨＥＣ、ＣＭＣ、ＣＰＣなどのセルロース樹脂の増粘物を用いるのが扱いやすく好ましい。
【発明の効果】
【００４４】  本願発明による「細くなった毛髪の増毛方法」によれば、一本一本の細くなった毛髪の表面に増毛部剤の被膜が形成され、続いてこの増毛部剤の被膜の全表面に耐水被膜部剤の被膜が形成される。しかも、前記の両被膜は毛髪に対して鞘状となり、その上に二重の鞘になることから強靭であり、外表面となる鞘状の被膜は耐水被膜であることから雨に打たれても、水泳や入浴をしても、さらには洗髪をしても支障のないといった優れたものである。
従って増毛効果は持続されるので、本格的な実施が、家庭において、また、理髪店、美容院において行われることが確実で、経済効果も期待できる。
【００４５】  本願発明の実施により、薄毛、即ち細くなった毛が太毛に蘇った人は、薄毛故の悩みから解放され、元気を取り戻す。薄毛の悩みの１つに、老化を意識して、必要以上のコンプレックスを抱き込み、その結果ストレスが増幅して、さらに薄毛化を促進、またストレスが増すといった具合で、本人の自信喪失は言うまでもないが、本人の家族や身近の人にも影響し、社会問題にまで発展するケースが増加していることを考えると、薄毛の人が本願発明によって前述のように薄毛故の悩みから解放され、元気を取り戻す効果は、社会貢献に大きく寄与することになる。
【図面の簡単な説明】
【００４６】
【図−１】従来の増毛方法・効果を説明するための概念図である。  図−１−１は従来の増毛方法・効果を説明するための縦断面図である。  図−１−２は従来の増毛方法・効果を説明するための切断面の概念図である。
【図−２】本願発明の増毛方法・効果を説明するための概念図である。  図−２−１は本願発明の増毛方法・効果を説明するための縦断面図である。  図−２−２は本願発明の増毛方法・効果を説明するための切断面の概念図である。
【図−３】本願発明の増毛方法・効果を説明するための概念図である。  図−３−１は本願発明の増毛方法・効果を説明するための縦断面図である。  図−３−２は本願発明の増毛方法・効果を説明するための切断面の概念図である。
【図−４】本願発明の増毛方法・効果を説明するための概念図である。  図−４−１は本願発明の増毛方法・効果を説明するための縦断面図である。  図−４−２は本願発明の増毛方法・効果を説明するための切断面の概念図である。
【図−５】本願発明の実施例３の記録写真で、実施前の洗髪直後の頭髪の状態である。
【図−６】本願発明の実施例３の記録写真で、施工直後の頭髪の状態である。
【図−７】本願発明の実施例３の記録写真で、温湯で洗髪した洗面器内の温湯の状態である。
【図−８】本願発明の実施例３の記録写真で、実施後の洗髪直後の頭髪の状態である。
【符号の説明】
【００４７】１、  毛髪
２、  増毛成分
２’、増毛成分
３、  接着剤成分
３’、接着剤成分
４、  被膜コート剤
４’、被膜コート剤
５、  頭皮
６、  下地剤
７、  増毛成分再溶解防止隔離被膜部剤